(57)【要約】【課題】風圧の影響による撓みを抑制可能な自立性と、保管、運搬のためにロール状に巻回可能な巻回性とを兼ね備えることのできるスクリーンおよびスクリーン装置を提供すること。【解決手段】スクリーン１０は、経糸１５および緯糸１６を製織してロール状に巻回可能に形成される。経糸１５および緯糸１６は樹脂製のモノフィラメント糸によってそれぞれ形成される。経糸１５および緯糸１６の交点１８は融着される。スクリーン１０の曲げ硬さは０．２５ｇｆ・ｃｍ２／ｃｍ以上１．００ｇｆ・ｃｍ２／ｃｍ以下の範囲に設定される。この曲げ硬さ範囲にするため、緯糸１６の結晶化度は３０％から７０％の範囲で設定され、緯糸１６の配向度は０．５５から０．９３の範囲で設定される。【選択図】図２
2020193409.tif 000002
【特許請求の範囲】
【請求項１】
経糸および緯糸を製織してロール状に巻回可能に形成されたスクリーンであって、
前記経糸および前記緯糸は樹脂製のモノフィラメント糸によってそれぞれ形成され、
前記経糸および前記緯糸の交点は融着され、
前記スクリーンの曲げ硬さは０．２５ｇｆ・ｃｍ２／ｃｍ以上１．００ｇｆ・ｃｍ２／ｃｍ以下の範囲に設定される
ことを特徴とするスクリーン。
【請求項２】
請求項１に記載のスクリーンにおいて、
前記緯糸はポリプロピレンによって単層構造に形成され、
前記経糸および前記緯糸は直径０．１０ｍｍから０．５０ｍｍの範囲で形成され、
前記緯糸の直径は前記経糸の直径よりも大きい径寸法とされ、
前記緯糸の結晶化度は３０％から７０％の範囲に設定され、
前記緯糸の配向度は０．５５から０．９３の範囲に設定される
ことを特徴とするスクリーン。
【請求項３】
請求項２に記載のスクリーンにおいて、
前記緯糸の結晶化度は４０％から６５％の範囲に設定され、
前記緯糸の配向度は０．６０から０．７５の範囲に設定され、
前記スクリーンの曲げ硬さは０．３５ｇｆ・ｃｍ２／ｃｍ以上０．７０ｇｆ・ｃｍ２／ｃｍ以下の範囲に設定される
ことを特徴とするスクリーン。
【請求項４】
請求項１から請求項３のいずれか一項に記載のスクリーンにおいて、
前記スクリーンの表面および裏面のうちの一方の面では、前記緯糸が前記経糸を複数本跨いだ状態で織られ、
前記スクリーンの表面および裏面のうちの他方の面では、前記経糸が前記緯糸を複数本跨いだ状態で織られ、
前記スクリーンの開口面積は５％から１５％の範囲で設定されている
ことを特徴とするスクリーン。
【請求項５】
請求項１から請求項３のいずれか一項に記載のスクリーンにおいて、
前記スクリーンの表面および裏面のうちの一方の面では、前記緯糸が前記経糸を複数本跨いだ状態で織られ、
前記スクリーンの表面および裏面のうち他方の面では、前記経糸が前記緯糸を複数本跨いだ状態で織られ、
前記スクリーンの開口面積は６０％から８０％の範囲で設定されている
ことを特徴とするスクリーン。
【請求項６】
請求項１から請求項５のいずれか一項に記載のスクリーンと、
前記スクリーンを巻取りおよび送出し可能なロールとを備える
ことを特徴とするスクリーン装置。
【発明の詳細な説明】
【技術分野】
【０００１】
本発明は、建物の日除けや網戸用ネットとして利用されるスクリーンおよびスクリーン装置に関する。
【背景技術】
【０００２】
従来、建物の開口部に設置される網戸に張設される網戸用ネットが知られている（特許文献１参照）。この網戸用ネットは、縦糸（経糸）および緯糸によって格子状に形成されており、ロール式網戸に採用されることで、巻き取られ且つ送り出されるものである。
【先行技術文献】
【特許文献】
【０００３】
【特許文献１】特開２０１０−１６８６８６号公報
【発明の概要】
【発明が解決しようとする課題】
【０００４】
ところで、特許文献１に記載の網戸用ネットでは、風圧の影響によって緯糸に沿った方向の撓みを抑制する自立性が求められる一方、保管、運搬のために経糸に沿った方向においてロール状に巻回する巻回性が求められる。
また、この自立性および巻回性は、網戸用ネットとして用いられるスクリーンだけではなく、日除けや目隠しとして用いられるスクリーンにおいても同様に求められる。
【０００５】
本発明は、風圧の影響による撓みを抑制可能な自立性と、保管、運搬のためにロール状に巻回可能な巻回性とを兼ね備えることのできるスクリーンおよびスクリーン装置を提供することにある。
【課題を解決するための手段】
【０００６】
本発明のスクリーンは、経糸および緯糸を製織してロール状に巻回可能に形成されたスクリーンであって、前記経糸および前記緯糸は樹脂製のモノフィラメント糸によってそれぞれ形成され、前記経糸および前記緯糸の交点は融着され、前記スクリーンの曲げ硬さは０．２５ｇｆ・ｃｍ２／ｃｍ以上１．００ｇｆ・ｃｍ２／ｃｍ以下の範囲に設定されることを特徴とする。
本発明のスクリーン装置は、前述した本発明のスクリーンと、前記スクリーンを巻取りおよび送出し可能なロールとを備えることを特徴とする。
【発明の効果】
【０００７】
本発明によれば、風圧の影響による撓みを抑制可能な自立性と、保管、運搬のためにロール状に巻回可能な巻回性とを兼ね備えることのできるスクリーンおよびスクリーン装置を提供することができる。
【図面の簡単な説明】
【０００８】
【図１】本発明の実施形態に係るスクリーン装置を示す模式図。
【図２】前記実施形態に係るスクリーン装置のスクリーンを示す模式図。
【図３】前記実施形態に係るスクリーン装置のスクリーンに補助緯糸を設けたものを示す模式図。
【図４】図３におけるスクリーンの断面を示す模式図。
【図５】前記実施形態に係るスクリーン装置のスクリーンに別の補助緯糸を設けたものを示す模式図。
【図６】前記スクリーンにおける緯糸の結晶化度および配向度と曲げ硬さとの関係を示すグラフ。
【発明を実施するための形態】
【０００９】
［本実施形態の構成］
以下、本発明の実施形態を図面に基づいて説明する。
図１において、本実施形態に係るスクリーン装置１は、住宅や店舗等の建物２の窓３に対して室外側に設置されるものあり、スクリーン１０と、スクリーン１０を巻取りおよび送出し可能なロール２０と、ロール２０を収納する本体ボックス３０とを備えている。本体ボックス３０は窓３の上部外壁面に取り付けられている。ロール２０はスクリーン１０を巻き取る回転方向に弾性付勢されている。スクリーン１０は、ロール２０の弾性付勢に抗して引き出されることで、テラス等の床面４にフックを用いて係止可能である。スクリーン１０の係止状態では、スクリーン１０はロール２０からの巻取り方向の張力を受けて撓みなく張られる。このようにスクリーン１０が張られることで窓３の室外側が覆い隠される。
【００１０】
図２（Ａ）はスクリーン１０の表面１１を模式的に示しており、図２（Ｂ）はスクリーン１０の裏面１２を模式的に示している。本実施形態では、スクリーン１０は、経糸１５と緯糸１６とを網目状に製織して形成されたネットであり、経糸１５および緯糸１６は互いに異なる色で形成されていてもよく、また、同一色で形成されていてもよい。経糸１５および緯糸１６の直径は、例えば、０．１０ｍｍ〜０．５０ｍｍ程度とされる。本実施形態では経糸１５の直径を０．１５ｍｍとし、緯糸１６の直径を０．３０ｍｍとしている。このように経糸１５の直径を緯糸１６の直径よりも小さくすることで、スクリーン１０をロール２０に巻き取った際の積層厚み寸法が小さくされ、且つ、ロール２０での巻取り力を低減できる。また、緯糸１６の直径を経糸１５の直径よりも大きくすることで、緯糸１６自体の張力（剛性）を十分に確保でき、Ｙ軸方向の緩みや撓みを抑制できてスクリーン１０を張ることができる。経糸１５および緯糸１６が重なり合う織目１７および交点１８は互いに融着（熱融着）されており、これにより、織目１７や経糸１５および緯糸１６の位置ズレを防止できると共に、スクリーン１０自体の厚みも低減できる。スクリーン１０は、図１に示すように、表面１１が裏面１２に対して室外側に面して配置され、裏面１２が表面１１に対して室内側に面して配置される。また、経糸１５や緯糸１６に、紫外線吸収剤、光安定剤、酸化防止剤、滑剤、帯電防止剤、難燃剤等の各種添加剤を配合してもよい。
【００１１】
経糸１５は、ロール２０に対する巻取り方向および送出し方向に沿って延びた糸である。緯糸１６は、経糸１５に対して直交する方向に沿って延びた糸である。スクリーン装置１では、ロール２０から引き出したスクリーン１０の上下方向（Ｘ軸方向）に沿って経糸１５が延在し、左右方向（Ｙ軸方向）に緯糸１６が延在する。
【００１２】
経糸１５は、１６５℃程度の高融点を示すポリプロピレン（芯部）の周囲に１３０℃程度の低融点を示すポリプロピレン（鞘部）を二層に押出成形して芯鞘構造とした複層成形樹脂製のモノフィラメント糸で構成されている。このような芯鞘構造のモノフィラメント糸としては、例えば芯部のＭＦＲ（粘度）が２．５ｇ／１０ｍｉｎ、鞘部のＭＦＲ（粘度）が７．０ｇ／１０ｍｉｎのものを用いてもよい。モノフィラメントの糸を用いることにより、経糸１５の重量を低減できる。本実施形態では、経糸１５について結晶化度６０％、配向度０．８５に設定され、曲げ硬さが０．４ｇｆ・ｃｍ２／ｃｍとなっているが、これに限定されない。
【００１３】
緯糸１６は、１６０℃〜１６５℃程度の融点を示すポリプロピレンによる単層構造のモノフィラメント糸によって構成されており、原料（ポリプロピレン）を溶融紡糸し、配向性を付与するために延伸をかけ、結晶化を増やすためにアニーリング工程を経て製造される。このように緯糸１６を単層構造とすることで、芯鞘構造を採用する場合と比べて、成形用の金型や成形条件が簡素化され、押出機の台数も一台とすることができ、製造コストを大幅に低減できる。しかも、高価な低融点１３０℃のポリプロピレンを使用しないのでコストを一層低減できる。
このように構成される緯糸１６は、図６（Ａ）および図６（Ｂ）に示すグラフにあるように、結晶化度が３０％から７０％の範囲で設定され、且つ、配向度が０．５５から０．９３の範囲で設定されることで、スクリーン１０の曲げ硬さが０．２５ｇｆ・ｃｍ２／ｃｍ以上１．００ｇｆ・ｃｍ２／ｃｍ以下の範囲に設定される。より好ましくは、結晶化度が４０％から６５％の範囲で設定され、且つ、配向度が０．６０から０．７５の範囲で設定されることで、スクリーン１０の曲げ硬さが０．３５ｇｆ・ｃｍ２／ｃｍ以上０．７０ｇｆ・ｃｍ２／ｃｍ以下の範囲に設定される。
【００１４】
表面１１では、織目１７を除いて緯糸１６の裏側に経糸１５が配置され、緯糸１６が４本の経糸１５を跨いだ状態で経糸１５と織られている。織目１７は、Ｙ軸方向に沿って並んでおり、その間隔は経糸１５の４本分である。
裏面１２では、織目１７を除いて経糸１５の裏側に緯糸１６が配置され、経糸１５が４本の緯糸１６を跨いだ状態で緯糸１６と織られている。織目１７は、Ｘ軸方向に沿って並んでおり、その間隔は緯糸１６の４本分である。
表面１１において緯糸１６が経糸１５を跨ぐ本数は、綾織や朱子織等の織り方によって２本以上とされていてもよく、例えば経糸１５を３〜５本毎に跨ぐ構成としてもよく、経糸１５を４本毎に跨ぐ構成としてもよい。裏面１２において経糸１５が緯糸１６を跨ぐ本数についても同様としてよい。
【００１５】
このようにスクリーン１０は、表面１１では緯糸１６が複数本の経糸１５を跨ぎ、裏面１２では経糸１５が複数本の緯糸１６を跨いでいる。このため、隣接する緯糸１６，１６間で織目１７がＸ軸方向に連続することがなく、スクリーン１０をロール２０に巻き取った際の積層厚みが低減される。特に、本実施形態では、隣接する緯糸１６，１６間で緯糸１６と経糸１５との織目１７が経糸１５の１本分ずつ順にＹ軸方向にずれている。このため、図２（Ａ）および図２（Ｂ）に示すように、織目１７が斜めに規則的に並ぶこととなり、ロール２０に巻き取った際に重なる層間で織目１７が重ならないので、スクリーン１０を保管、運搬するために巻回した際の積層厚み寸法を小さくできる。
また、スクリーン１０は、例えば直径０．１５ｍｍの経糸１５を７５〜８０本／インチ、本実施形態では７８本／インチとした面と、直径０．３０ｍｍの緯糸１６を７５〜８０本／インチ、本実施形態では７８本／インチとした面との二面構造とすることで、高い遮蔽性能を有する。
【００１６】
図２（Ａ）および図２（Ｂ）に示すスクリーン１０は、緯糸１６の直径が経糸１５の直径よりも大きいので、隣接する緯糸１６，１６間の隙間Ｃ１が隣接する経糸１５，１５間の隙間Ｃ２よりも大きくなる傾向にあるが、図３（Ａ）および図３（Ｂ）に示すように、隙間Ｃ１に別の緯糸（補助緯糸４０）を追加してもよい。図３（Ａ）は、補助緯糸４０を設けた構成のスクリーン１０の表面１１を模式的に示しており、図３（Ｂ）は、補助緯糸４０を設けた構成のスクリーン１０の裏面１２を模式的に示しており、図４は、図３に示すスクリーン１０を経糸１５の長手方向に直交する方向で切断した断面形状を模式的に示している。
補助緯糸４０は、緯糸１６と平行に延在しており、緯糸１６，１６間の隙間Ｃ１を埋めるように配置されている。補助緯糸４０は、例えば表面１１から見た場合に緯糸１６の裏側に配置され、緯糸１６と同様に複数本（図３では４本）の経糸１５を跨いだ状態で経糸１５と織られている。補助緯糸４０と経糸１５との織目４２は、Ｙ軸方向に沿って並んでおり、その間隔は経糸１５の４本分である。補助緯糸４０には、前述した経糸１５と同材料、同形状、同寸法のものを用いてもよい。
この補助緯糸４０は、前述した隙間Ｃ１を狭めると共に、緯糸１６との間に経糸１５を挟み込んでいる。このように補助緯糸４０を設けることで、融着工程前に経糸１５と緯糸１６とが位置ズレするおそれをより低減できる。また、このスクリーン１０では、直径０．１５ｍｍの経糸１５を７５〜８０本／インチ、本実施形態では７８本／インチとした面と、直径０．３０ｍｍの緯糸１６を７５〜８０本／インチ、本実施形態では７８本／インチとした面と、直径０．１５ｍｍの補助緯糸４０を７５〜８０本／インチ、本実施形態では７８本／インチとした面とによる三面構造となるので、遮蔽性能を向上できる。
補助緯糸４０は、融着工程において織目４２や経糸１５との交点４３で経糸１５と融着されるため、製品段階で位置ズレを生じることがない。なお、本実施形態の緯糸１６は、経糸１５よりも直径が大きいので、経糸１５との融着強度は、同径同士の融着強度に比べて弱い傾向にあるが、同径の補助緯糸４０と経糸１５とが強固に融着され、且つ、補助緯糸４０が緯糸１６と複雑に絡みついているため、目ズレの発生をより確実に防止できる。
【００１７】
図５に示すように、スクリーン１０は、補助緯糸４０に代えてまたは加えて、別の緯糸（補助緯糸５０）を追加した構成としてもよい。補助緯糸５０は、例えば裏面１２から見た場合に緯糸１６（および経糸１５）の表側（表面１１から見た場合に緯糸１６（および経糸１５）の裏側）に配置され、補助緯糸４０と同様に複数本（図５では４本）の経糸１５を跨いだ状態で経糸１５と織られている。このため、補助緯糸５０と経糸１５との織目５１は、Ｙ軸方向に沿って並んでおり、その間隔は経糸１５の４本分である。織目５１の間隔は、上記した織目１７，４２の場合と同様に変更してもよい。
補助緯糸５０は、経糸１５と同材料、同形状、同径寸法とされているが、異なるものであってもよい。このようにスクリーン１０に補助緯糸５０を加えて構成した場合においても、図４に示す補助緯糸４０を加えた場合と同様に、緯糸１６との間に経糸１５を挟み込んでいるので、経糸１５と緯糸１６とが位置ズレすることを、より確実に防止できる。補助緯糸５０は、融着工程において織目５１や経糸１５との交点５２で経糸１５と融着され、これにより、補助緯糸４０の場合と同様に目ズレの発生を防止できる。
【００１８】
以上のようなスクリーン１０を日除けとして用いる場合、表面１１と裏面１２とを貫通する開口の面積がスクリーン１０の単位面積に占める割合（開口率）は、例えば５％〜１５％程度に設定される。この場合、直径０．１５ｍｍの経糸１５と、直径０．３０ｍｍの緯糸１６とで構築する場合、経糸１５は１インチ四方に５０〜９０本程度設け、緯糸１６は１インチ四方に２０〜７０本程度設けて製織されるとよい。
また、スクリーン１０を網戸として用いる場合、開口率は例えば６０％〜８０％程度に設定され、経糸１５および緯糸１６はこの開口率を確保できる本数および間隔で製織されればよい。
【実施例】
【００１９】
原料（ポリプロピレン）を溶融紡糸し、配向性を付与するために延伸をかけ、結晶化を増やすためにアニーリング工程を経ることで、下記（１）〜（８）の特性を有する単層構造のモノフィラメント糸からなる緯糸１６を製造し、緯糸１６を採用して図３（Ａ）および図３（Ｂ）に示すような生地としたスクリーン１０について、それぞれを評価した。ここで、スクリーン１０の曲げ硬さとしては、カトーテック株式会社製の繊維計測システム（ＫＥＳ−ＦＢシステム）を使用して測定した。各緯糸１６は、径寸法０．３０ｍｍ、ＭＦＲ１．０〜５．０である。
［緯糸の結晶化度および配向度］
（１）結晶化度２５％  配向度０．９５
（２）結晶化度３０％  配向度０．９３
（３）結晶化度４０％  配向度０．７５
（４）結晶化度５０％  配向度０．７２
（５）結晶化度６０％  配向度０．６２
（６）結晶化度６５％  配向度０．６０
（７）結晶化度７０％  配向度０．５５
（８）結晶化度７５％  配向度０．５０
本実施例では、緯糸１６の結晶化度および配向度は後述する表１の通りの関係性を有している。上記（１）〜（８）の緯糸１６を採用して図３（Ａ）および図３（Ｂ）に示すような生地としたスクリーン１０とした場合、各スクリーン１０の曲げ硬さは表１に示す通りとなる。補助緯糸４０は前述した経糸１５と同材料、同形状、同径寸法とされている。経糸１５、緯糸１６および補助緯糸４０はそれぞれ７８本／インチとされている。
上記（１）の緯糸１６を有するスクリーン１０の曲げ硬さは１．０８ｇｆ・ｃｍ２／ｃｍとなり、上記（２）の緯糸１６を有するスクリーン１０の曲げ硬さは１．００ｇｆ・ｃｍ２／ｃｍとなり、上記（３）の緯糸１６を有するスクリーン１０の曲げ硬さは０．７０ｇｆ・ｃｍ２／ｃｍとなり、上記（４）の緯糸１６を有するスクリーン１０の曲げ硬さは０．６０ｇｆ・ｃｍ２／ｃｍとなり、上記（５）の緯糸１６を有するスクリーン１０の曲げ硬さは０．４０ｇｆ・ｃｍ２／ｃｍとなり、上記（６）の緯糸１６を有するスクリーン１０の曲げ硬さは０．３５ｇｆ・ｃｍ２／ｃｍとなり、上記（７）の緯糸１６を有するスクリーン１０の曲げ硬さは０．２５ｇｆ・ｃｍ２／ｃｍとなり、上記（８）の緯糸１６を有するスクリーン１０の曲げ硬さは０．１８ｇｆ・ｃｍ２／ｃｍとなった。
上記（１）〜（８）の緯糸１６について、図３（Ａ）および図３（Ｂ）に示すような生地としたスクリーン１０の状態で自立性および巻回性の感性評価を行った。自立性は風圧の影響によるＹ軸方向の撓みを抑制可能な性能とし、巻回性は保管や運搬のためにロール状に巻回可能な性能とする（巻回性はロール２０に巻き取ることによる収納性でもあり得る）。自立性は、スクリーン１０を縦２００ｍｍ、横３００ｍｍで裁断し自立するか否かを感性評価基準とした。巻回性は、スクリーン１０を３．５ｍ巻いた状態における巻き径が６９ｍｍよりも小さいか否かを感性評価基準とした。自立性および巻回性がそれぞれ評価基準を満たす場合には「〇」とし、上記評価基準を満たさない場合には「×」とし、「〇」と「×」の中間程度の評価は「△」とした。結果は表１の通りである。
【００２０】
【表１】
2020193409.tif 000003
【００２１】
上記（１）の緯糸１６を有するスクリーン１０は自立性「〇」、巻回性「×」であり、上記（８）の緯糸１６を有するスクリーン１０は自立性「×」、巻回性「〇」であった。このため、上記（１）（２）の緯糸１６を有するスクリーン１０は本発明の目的とする自立性および巻回性の双方を兼ね備えていないと評価される。
上記（２）の緯糸１６を有するスクリーン１０は自立性「〇」、巻回性「△」であり、上記（７）の緯糸１６を有するスクリーン１０は自立性「△」、巻回性「〇」であった。このため上記（２）（７）の緯糸１６を有するスクリーン１０は本発明の目的とする自立性および巻回性の双方を一応兼ね備えていると評価される。
上記（３）〜（６）の緯糸１６を有するスクリーン１０は、自立性および巻回性ともに「〇」であった。このため、上記（３）〜（６）の緯糸１６を有するスクリーン１０は自立性および巻回性の双方を十分に兼ね備えていると評価される。従って、上記（２）〜（７）の緯糸１６は本発明のスクリーン１０を構成する緯糸１６として採用でき、より好ましくは、上記（３）〜（６）の緯糸１６を本発明のスクリーン１０を構成する緯糸１６として採用できる。
【００２２】
［変形例］
前記実施形態では、スクリーン装置１のスクリーン１０は、窓３の室外側で日差しを遮断するロールスクリーンとしたが、これに限らず、埃や虫の侵入を防止する網戸等のネットに用いることができる。この場合、スクリーン１０の開口率は適宜設定される。
前記実施形態では、経糸１５や補助緯糸４０，５０は、芯鞘構造のモノフィラメント糸によって構成されているが、これに限らず、単層構造のモノフィラメント糸であってもよい。
前記実施形態では、緯糸１６の直径は経糸１５の直径よりも大きくされているが、例えば同径であってもよい。この場合でも、緯糸１６は前述した結晶化度および配向度を有するので、自立性および巻回性の双方を十分に兼ね備えたスクリーン１０を構成できる。
【００２３】
［本発明のまとめ］
本発明のスクリーンは、経糸および緯糸を製織してロール状に巻回可能に形成されたスクリーンであって、前記経糸および前記緯糸は樹脂製のモノフィラメント糸によってそれぞれ形成され、前記経糸および前記緯糸の交点は融着され、前記スクリーンの曲げ硬さは０．２５ｇｆ・ｃｍ２／ｃｍ以上１．００ｇｆ・ｃｍ２／ｃｍ以下の範囲に設定されることを特徴とする。
本発明のスクリーンによれば、緯糸の曲げ硬さを０．２５ｇｆ・ｃｍ２／ｃｍ以上１．００ｇｆ・ｃｍ２／ｃｍ以下の範囲にある緯糸を構成することで、風圧の影響による撓みを抑制する自立性と、保管、運搬のためにロール状に巻回する巻回性との双方を得ることができる。
また、本発明のスクリーンは、前述したように巻回性を得られるので、当該スクリーンをロールに巻回して収納するロール網戸などのスクリーン装置に用いることができる。
【００２４】
本発明のスクリーンでは、前記緯糸はポリプロピレンによって単層構造に形成され、前記経糸および前記緯糸は直径０．１０ｍｍから０．５０ｍｍの範囲で形成され、前記緯糸の直径は前記経糸の直径よりも大きい径寸法とされ、前記緯糸の結晶化度は３０％から７０％の範囲に設定され、前記緯糸の配向度は０．５５から０．９３の範囲に設定されていてもよい。
このような構成によれば、緯糸の結晶化度を３０％に設定し且つ配向度を０．９３に設定した場合にはスクリーンの曲げ硬さを１．００ｇｆ・ｃｍ２／ｃｍにでき、また、緯糸の結晶化度を７０％に設定し且つ配向度を０．５５に設定した場合にはスクリーンの曲げ硬さを０．２５ｇｆ・ｃｍ２／ｃｍにできて、単層構造の緯糸を備えたスクリーンの自立性および巻回性を向上できる。
また、直径が経糸よりも大きい緯糸によって当該緯糸に沿った方向におけるスクリーンの撓みをより効果的に抑制できる一方、直径が緯糸よりも小さい経糸を有するスクリーンの曲げ硬さを低く抑えることができて経糸に沿った方向における巻回性を向上できる。
【００２５】
本発明のスクリーンでは、前記緯糸の結晶化度は４０％から６５％の範囲に設定され、前記緯糸の配向度は０．６０から０．７５の範囲に設定され、前記スクリーンの曲げ硬さは０．３５ｇｆ・ｃｍ２／ｃｍ以上０．７０ｇｆ・ｃｍ２／ｃｍ以下の範囲に設定されていてもよい。
このような構成によれば、緯糸の結晶化度を４０％に設定し且つ配向度を０．７５に設定した場合にはスクリーンの曲げ硬さを０．７０ｇｆ・ｃｍ２／ｃｍにでき、また、緯糸の結晶化度を６５％に設定し且つ配向度を０．６０に設定した場合にはスクリーンの曲げ硬さを０．３５ｇｆ・ｃｍ２／ｃｍにできて、単層構造の緯糸を備えたスクリーンの自立性および巻回性をより向上できる。
【００２６】
本発明のスクリーンでは、前記スクリーンの表面および裏面のうちの一方の面では、前記緯糸が前記経糸を複数本跨いだ状態で織られ、前記スクリーンの表面および裏面のうちの他方の面では、前記経糸が前記緯糸を複数本跨いだ状態で織られ、前記スクリーンの開口面積は５％から１５％の範囲で設定されていてもよい。
このような構成によれば、自立性および巻回性を兼ね備えたスクリーンを日除けとして好適に用いることができる。
【００２７】
本発明のスクリーンでは、前記スクリーンの表面および裏面のうちの一方の面では、前記緯糸が前記経糸を複数本跨いだ状態で織られ、前記スクリーンの表面および裏面のうち他方の面では、前記経糸が前記緯糸を複数本跨いだ状態で織られ、前記スクリーンの開口面積は６０％から８０％の範囲で設定されていてもよい。
このような構成によれば、自立性および巻回性を兼ね備えたスクリーンを網戸用ネットとして好適に用いることができる。
【００２８】
本発明のスクリーン装置は、前述した本発明のスクリーンと、前記スクリーンを巻取りおよび送出し可能なロールとを備えることを特徴とする。
本発明のスクリーン装置によれば、前述した本発明のスクリーンの作用効果と同様の作用効果を発揮可能なスクリーン装置を構成できる。
【符号の説明】
【００２９】
１…スクリーン装置、１０…スクリーン、１１…表面、１２…裏面、１５…経糸、１６…緯糸、１７…織目、１８…交点、２…建物、２０…ロール、３…窓、３０…本体ボックス、４…床面、４０…補助緯糸、４２…織目、４３…交点、５０…補助緯糸、５１…織目、５２…交点、Ｃ１，Ｃ２…隙間。
【図１】
2020193409.tif 000004
【図２】
2020193409.tif 000005
【図３】
2020193409.tif 000006
【図４】
2020193409.tif 000007
【図５】
2020193409.tif 000008
【図６】
2020193409.tif 000009